СПОСОБ ОБРАБОТКИ ПОДЛОЖКИ ИЗ ЧЕРНОГО МЕТАЛЛА

1. Способ удаления железа из ванны предварительной обработки, содержащей композицию для предварительной обработки, содержащую металл Группы IIIB и/или Группы IV, в котором:
(a) уменьшают pH указанной ванны предварительной обработки на по меньшей мере 0,2;
(b) добавляют фосфат-ионы в указанную ванну предварительной обработки со стадии (а) и
(c) увеличивают pH указанной ванны предварительной обработки со стадии (b) на по меньшей мере 0,2.
2. Способ по п. 1, в котором pH указанной ванны предварительной обработки уменьшают на по меньшей мере 1,0.
3. Способ по п. 1, в котором указанное уменьшение pH включает добавление кислоты в указанную ванну предварительной обработки.
4. Способ по п. 3, в котором указанную кислоту выбирают из кислоты, содержащей фтор и металл Группы IVB, фосфорной кислоты, серной кислоты, сульфаминой кислоты, азотной кислоты и их смесей.
5. Способ по п. 3, в котором указанная кислота представляет собой гексафторциркониевую кислоту.
6. Способ по п. 1, в котором источник указанных фосфат-ионов включает ортофосфаты щелочных металлов, ортофосфаты аммония и их смеси.
7. Способ по п. 1, в котором источник указанных фосфат-ионов включает мононатрийфосфат.
8. Способ по п. 1, в котором указанная ванна предварительной обработки на стадии (с) по существу свободна от железа.
9. Способ по п. 1, в котором в указанную ванну предварительной обработки на стадии (b) дополнительно добавляют окисляющий агент.
10. Способ по п. 9, в котором указанный окисляющий агент содержит пероксидные соединения.
11. Способ по п. 1, в котором указанную ванну предварительной обработки со стадии (с) дополнительно подвергают фильтрованию.
12. Способ по п. 1, который осуществляют в отсутствие изделия, подлежащего покрытию указанной композицией для предварительной обработки.
13. Способ по п. 1, в котором указанный металл Группы IIIB и/или Группы IVB представляет собой цирконий.
14. Способ по п. 1, в котором указанная композиция для предварительной обработки дополнительно содержит фосфат-ионы.
15. Способ удаления железа из ванны предварительной обработки, содержащей композицию для предварительной обработки, содержащую металл Группы IIIB и/или Группы IVB, в котором:
(a) добавляют кислоту в указанную ванну предварительной обработки для уменьшения pH указанной композиции для предварительной обработки до величины менее 4,0;
(b) добавляют фосфат-ионы в указанную ванну предварительной обработки со стадии (а) и
(c) увеличивают pH указанной ванны предварительной обработки со стадии (b) до 4-5,5.
16. Способ по п. 15, в котором указанная кислота представляет собой гексафторциркониевую кислоту.
17. Способ по п. 15, в котором источник указанных фосфат-ионов представляет собой мононатрийфосфат.
18. Способ по п. 15, в котором в указанную ванну предварительной обработки на стадии (b) дополнительно добавляют окисляющий агент.
19. Способ по п. 18, в котором указанный окисляющий агент содержит пероксидные соединения.
20. Способ по п. 15, в котором указанную ванну предварительной обработки со стадии (с) дополнительно подвергают фильтрованию.
21. Способ по п. 15, в котором указанная композиция для предварительной обработки в указанной ванне предварительной обработки после стадии (с) имеет массовое соотношение фосфата к ионам трехвалентного железа в интервале от 1:1 до 1,7:1 массовых частей.
22. Способ по п. 15, который осуществляют в отсутствие изделия, подлежащего покрытию указанной композицией для предварительной обработки.
23. Способ по п. 15, в котором указанная композиция для предварительной обработки дополнительно содержит фосфат-ионы.